(57)【特許請求の範囲】
【請求項１】
アルミナ水和物と、バインダーポリマーの水性分散液と、水溶液性分散剤と、増粘剤を含有してなり、該水溶液性分散剤が、その１質量％水溶液の２５℃における粘度が１００ｍＰａ・ｓｅｃ以上５００ｍＰａ・ｓｅｃ以下であるカルボキシメチルセルロース塩であり、該水溶液性分散剤として用いるカルボキシメチルセルロース塩の添加量は、アルミナ水和物に対し、０．０５質量％以上３．００質量％以下であり、該増粘剤が、その１質量％水溶液の２５℃における粘度が３０００ｍＰａ・ｓｅｃ以上１００００ｍＰａ・ｓｅｃ以下であるカルボキシメチルセルロース塩であり、該増粘剤として用いるカルボキシメチルセルロース塩の添加量は、アルミナ水和物に対し、０．０５質量％以上３．００質量％以下であるリチウムイオン電池セパレータ用塗工液を、不織布に塗工、乾燥してなることを特徴とするリチウムイオン電池セパレータ。
【発明の詳細な説明】
【技術分野】
【０００１】
本発明は、リチウムイオン電池セパレータに関する。
【背景技術】
【０００２】
電気化学素子のひとつであるリチウムイオン二次電池は、エネルギー密度が高いという特徴を有し、携帯電話、携帯型音楽プレーヤー、ノート型パーソナルコンピューター等の携帯型電気機器の電源として広く利用されている。また、電気自転車、ハイブリッド自動車、電気自動車等の大型機器にも、リチウムイオン二次電池を利用する動きが広がっている。そのため、リチウムイオン二次電池には高容量化、大電流での充放電特性といった性能が求められているが、リチウムイオン二次電池は非水系電池であるため、水系電池と比較して、発煙、発火、破裂等の危険性が高いことが知られており、安全性の向上も要求されている。
【０００３】
リチウムイオン二次電池では、外熱による温度上昇、過充電、内部短絡、外部短絡等によって発煙等の危険性が高まる。これらは、外部保護回路によってある程度防ぐことが可能である。また、リチウムイオン電池セパレータとして使用されているポリオレフィン系樹脂の多孔質フィルムが１２０℃付近で溶融し、孔が閉塞して電流やイオンの流れを遮断することによって、電池の温度上昇が抑制される。これは、シャットダウン機能と呼ばれている。しかし、外熱によって温度が上昇した場合や温度上昇によって電池内部で化学反応が起きた場合には、シャットダウン機能が働いても電池温度はさらに上昇し、電池温度が１５０℃以上にまで達すると、多孔質フィルムが収縮して内部短絡が起こり、発火等が起きることがあった。
【０００４】
このように、セパレータのシャットダウン機能では電池の発火を抑制することができ難くなっている。また、電池の高容量化に伴って充放電における大電流化も進んでおり、その際に発生するジュール熱を抑制するために、電解液を含浸したセパレータの抵抗値そのものを下げることも必要になっている。そのため、ポリオレフィン系樹脂の多孔質フィルムよりも熱収縮温度を上げることによって、内部短絡を起こり難くして電池の発火を抑制すると共に、抵抗値を下げることを目的として、金属酸化物微粒子を用いたセパレータが開発されている。このセパレータでは、金属酸化物微粒子によって細孔径をコントロールし、内部短絡の抑制、耐熱性の向上、抵抗値の低下が可能となっている。
【０００５】
例えば、擬似ベーマイトとバインダーとを混合し、別に準備したフィルム上にコーティング後に乾燥及び剥離することによって、多孔質フィルムとして得られた微細多孔擬似ベーマイト層を有するセパレータが提案されている（例えば、特許文献１参照）。しかしながら、このセパレータは、熱収縮温度は向上しているものの、粉落ちやひび割れが起こりやすいために、巻き取り状のセパレータとして単独で取り出すのが難しく、電池製造時のハンドリングが悪いという問題があった。
【０００６】
また、不織布上及び不織布中に多孔性の無機被覆を有し、該無機被覆がアルミニウム（Ａｌ）、ケイ素（Ｓｉ）及び／またはジルコニウム（Ｚｒ）の酸化物粒子を有しているセパレータが提案されている（例えば、特許文献２参照）。このセパレータは、基材として不織布を利用しているため、ハンドリングが向上しているものの、ゾルゲル法によって生成するシリカ微粒子によって他の金属酸化物を目止めしているために、衝撃や変形による粉落ちやひび割れが発生しやすく、これがピンホールの生成につながって内部短絡の原因となり、有用なセパレータとはいい難かった。
【０００７】
さらに、耐熱性を有する絶縁性微粒子と、増粘剤と、分散媒とを含む塗工液、および該塗工液を基材上に塗工したセパレータが提案されている（例えば、特許文献３参照）。しかし、該塗工液には、塗工液の安定性が十分でない問題があり、また、これを用いた電池は、充放電を繰り返しているうちに容量が低下するなどの問題があった。
【先行技術文献】
【特許文献】
【０００８】
【特許文献１】特表２００１−５２７２７４号公報
【特許文献２】特表２００５−５３６６５８号公報
【特許文献３】国際公開第２００９／０９６４５１号パンフレット
【発明の概要】
【発明が解決しようとする課題】
【０００９】
本発明は、耐熱性の高いリチウムイオン電池セパレータを製造するにあたり、安定性の高い塗工液を提供すること、かつ、充放電を繰り返しても容量低下が少ないリチウムイオン電池セパレータを提供することにある。
【課題を解決するための手段】
【００１０】
本発明者らは、上記課題を解決するために鋭意研究した結果、アルミナ水和物と、バインダーポリマーの水性分散液と、水溶液性分散剤と、増粘剤を含有してなり、該水溶液性分散剤が、その１質量％水溶液の２５℃における粘度が１００ｍＰａ・ｓｅｃ以上５００ｍＰａ・ｓｅｃ以下であるカルボキシメチルセルロース塩（以下、「ＣＭＣ塩」と記す）であり、該増粘剤が、その１質量％水溶液の２５℃における粘度が３０００ｍＰａ・ｓｅｃ以上１００００ｍＰａ・ｓｅｃ以下であるＣＭＣ塩であるリチウムイオン電池セパレータ用塗工液を、不織布に塗工、乾燥してなるリチウムイオン電池セパレータを見出した。
【発明の効果】
【００１１】
アルミナ水和物と、バインダーポリマーの水性分散液と、水溶液性分散剤と、増粘剤を含有してなる塗工液で、該水溶液性分散剤がその１質量％水溶液の２５℃における粘度が１００ｍＰａ・ｓｅｃ以上５００ｍＰａ・ｓｅｃ以下であるＣＭＣ塩であり、該増粘剤が、その１質量％水溶液の２５℃における粘度が３０００ｍＰａ・ｓｅｃ以上１００００ｍＰａ・ｓｅｃ以下であるＣＭＣ塩であることにより、塗工液の安定性を高くすることができる。
【００１２】
該塗工液を、不織布に塗工、乾燥してなるリチウムイオン電池セパレータによって、これを用いたリチウムイオン二次電池は充放電を繰り返しても容量低下が少なくなるという効果が得られる。
【発明を実施するための形態】
【００１３】
本発明の塗工液は、アルミナ水和物と、バインダーポリマーの水性分散液と、水溶液性分散剤と、増粘剤を含有してなり、該水溶液性分散剤が、その１質量％水溶液の２５℃における粘度が１００ｍＰａ・ｓｅｃ以上５００ｍＰａ・ｓｅｃ以下であるＣＭＣ塩であり、該増粘剤が、その１質量％水溶液の２５℃における粘度が３０００ｍＰａ・ｓｅｃ以上１００００ｍＰａ・ｓｅｃ以下であるＣＭＣ塩である。
【００１４】
従来の技術では、水溶液性分散剤としてポリアクリル酸ナトリウム等の水溶性高分子を用い、増粘剤としてＣＭＣ塩等、分散剤とは異なる構造の水溶性高分子を用いている。本発明では、塗工液の安定性が低いのは、水溶液性分散剤と増粘剤で、異なる構造の水溶性高分子を用いていることが原因であることを見出した。本発明における推定によれば、水溶液性分散剤と増粘剤が異なる構造を有していた場合、アルミナ水和物の表面に吸着してアルミナ水和物の分散安定性を向上している分散剤分子の一部が、時間の経過につれて増粘剤分子に置き換わり、分散が不安定化している。
【００１５】
この問題を回避するために、基本構造が同じで、分子量のみが異なり、水溶液性分散剤と増粘剤の双方に使用可能な物質を探索し、その１質量％水溶液の２５℃における粘度が１００ｍＰａ・ｓｅｃ以上５００ｍＰａ・ｓｅｃ以下のＣＭＣ塩を、アルミナ水和物の水溶液性分散剤として用いることができ、また、その１質量％水溶液の２５℃における粘度が、３０００ｍＰａ・ｓｅｃ以上１００００ｍＰａ・ｓｅｃ以下のＣＭＣ塩を、前記ＣＭＣ塩を水溶液性分散剤として用いた分散液の良好な増粘剤として用いることができることを見出したものである。
【００１６】
本発明の塗工液では、アルミナ水和物の水溶液性分散剤及び増粘剤として、ＣＭＣ塩という同じ構造の水溶性高分子を用いるため、分散が不安定化することがない。さらに、本発明の塗工液を、不織布に塗工、乾燥してなるセパレータを用いたリチウムイオン二次電池は、水溶液性分散剤と増粘剤に異なる構造の水溶性高分子を用いた塗工液を用いた場合よりも、充放電の繰り返しによる容量の低下が少ない。本発明における推定によれば、これは、電池内に存在する化合物の種類が少なくなるために、電池を劣化させる副反応の種類が少なくなるためである。
【００１７】
本発明において、水溶液性分散剤として用いるＣＭＣ塩は、その１質量％水溶液の２５℃における粘度が１００ｍＰａ・ｓｅｃ以上５００ｍＰａ・ｓｅｃ以下のものに限られる。該粘度がこれよりも低いものは、分散剤としての作用が不十分であり、安定な塗工液を与えない。該粘度がこれよりも高いものは、凝集剤としての作用が発現してしまい、やはり安定な塗工液を与えない。本発明において、水溶液性分散剤として用いるＣＭＣ塩の添加量は、アルミナ水和物に対し、０．０５質量％以上３．００質量％以下が好ましく、０．１０質量％以上２．００質量％以下がより好ましい。水溶液性分散剤として用いるＣＭＣ塩の添加量が少なすぎる場合、増粘剤として用いるＣＭＣ塩を添加した際にアルミナ水和物が凝集することがある。水溶液性分散剤として用いるＣＭＣ塩の添加量が多すぎる場合、ハイレート充放電特性が悪化することがある。
【００１８】
本発明において、増粘剤として用いるＣＭＣ塩は、その１質量％水溶液の２５℃における粘度が３０００ｍＰａ・ｓｅｃ以上１００００ｍＰａ・ｓｅｃ以下のものに限られる。該粘度がこれよりも低いものは、多量に添加しなければ塗工に必要な粘度を与えず、また多量に添加した場合、電池の充放電特性を悪化させる。該粘度がこれよりも高いものは、凝集剤としての作用が発現してしまい、やはり安定な塗工液を与えない。本発明において、増粘剤として用いるＣＭＣ塩の添加量は、アルミナ水和物に対し、０．０５質量％以上３．００質量％以下が好ましく、０．１０質量％以上２．００質量％以下がより好ましい。増粘剤として用いるＣＭＣ塩の添加量が少なすぎる場合、塗工液が不織布の反対面に裏抜けしたり、塗工液の安定性が低下したりすることがある。増粘剤として用いるＣＭＣ塩の添加量が多すぎる場合、ハイレート充放電特性が悪化したり、塗工液の粘度が著しく高くなって塗工が困難になったりすることがある。
【００１９】
本発明において、粘度は、２５℃において、東京計器社製Ｂ形粘度計を用い、水溶液性分散剤として用いるＣＭＣ塩水溶液についてはＮｏ．２ローターを用い３０ｒｐｍで、増粘剤として用いるＣＭＣ塩水溶液についてはＮｏ．４ローターを用い３０ｒｐｍで、それぞれ測定される。
【００２０】
本発明の塗工液を調製するとき、水溶液性分散剤として用いるＣＭＣ塩は、増粘剤として用いるＣＭＣ塩よりも先に、アルミナ水和物に混合される必要がある。好ましくは、水溶液性分散剤として用いるＣＭＣ塩を、アルミナ水和物に混合後、１０分以上の時間が経過してから、増粘剤として用いるＣＭＣ塩を混合する。増粘剤として用いるＣＭＣ塩を、水溶液性分散剤として用いるＣＭＣ塩よりも先または同時にアルミナ水和物に混合した場合、アルミナ水和物が凝集してしまい、安定した塗工液が得られない。
【００２１】
なお、本発明に用いるＣＭＣ塩としては、カルボキシメチルセルロースのリチウム塩、ナトリウム塩、カリウム塩、アンモニウム塩等の水溶性塩が用いられる。これらの中で、水溶性が高く、リチウムイオン二次電池の充放電特性に悪影響を与えない点で、ナトリウム塩及びリチウム塩が好ましく用いられる。
【００２２】
本発明の塗工液に用いるアルミナ水和物としては、熱安定性や、塗工に適した液性を得やすい点から、ベーマイトが好ましく用いられる。かかるベーマイトの市販品としては、例えば大明化学工業社製ベーマイト、ナバルテック（Ｎａｂａｌｔｅｃ）社（ドイツ・シュヴァンドルフ）製ＡＰＹＲＡＬ（登録商標）  ＡＯＨ等を例示することができるが、本発明はこれらに限定されるものではない。
【００２３】
本発明の塗工液に用いるバインダーポリマーの水性分散液としては、スチレン−ブタジエンラテックス等の各種ラテックスを用いることができるが、かかるバインダーポリマーの水性分散液の一例としては、ＪＳＲ社製タックロード（登録商標）２００１を例示することができる。
【００２４】
本発明の塗工液に用いるバインダーポリマーの添加量としては、アルミナ水和物に対し、２質量％以上１５質量％以下が好ましい。塗工層の粉落ちと塗工層中の空隙のバランスの点から、３質量％以上１０質量％以下がより好ましい。
【００２５】
本発明の塗工液は、好ましくは不織布に塗工される。不織布は従来公知の方法によって製造したものを用いることができる。例えば、スパンボンド法、メルトブロー法、乾式法、湿式法、エレクトロスピニング法などの方法によって製造したものを使用することができる。
【００２６】
本発明において、不織布表面の平坦化や厚みをコントロールする目的で、カレンダー処理や熱カレンダー処理により不織布を平滑化しても良い。
【００２７】
不織布の構成材料としては、ポリエチレンテレフタレート、ポリブチレンテレフタレート及びそれらの誘導体、芳香族ポリエステル、全芳香族ポリエステルなどのポリエステル、ポリオレフィン、アクリル、ポリアセタール、ポリカーボネート、脂肪族ポリケトン、芳香族ポリケトン、脂肪族ポリアミド、芳香族ポリアミド、全芳香族ポリアミド、ポリイミド、ポリアミドイミド、ポリフェニレンスルフィド、ポリベンゾイミダゾール、ポリエーテルエーテルケトン、ポリエーテルスルホン、ポリ（パラ−フェニレンベンゾビスチアゾール）、ポリ（パラ−フェニレン−２，６−ベンゾビスオキサゾール）、ポリフッ化ビニリデン、ポリテトラフルオロエチレン、ポリビニルアルコール、ポリウレタン及びポリ塩化ビニルなどの樹脂からなる繊維並びにセルロース繊維などが挙げられる。該不織布はこれらの構成材料の２種以上を含有していても構わない。
【００２８】
本発明のリチウムイオン電池セパレータに用いる不織布としては、目付が５．０〜３０．０ｇ／ｍ２であるのが好ましい。目付が３０．０ｇ／ｍ２を超えると、不織布だけでセパレータの大半を占めることとなり、塗工層による効果が得られにくい場合がある。５．０ｇ／ｍ２未満であると不織布としての均一性を得ることが難しい場合がある。不織布の目付としては、７．０〜２０．０ｇ／ｍ２がより好ましい。なお、目付はＪＩＳ  Ｐ  ８１２４（紙及び板紙−坪量測定法）に規定された方法に基づく坪量を意味する。
【００２９】
本発明の塗工液を不織布に塗工する方法に特に制限はなく、例えば、従来公知のエアドクターコーター、ブレードコーター、ナイフコーター、ロッドコーター、スクイズコーター、含浸コーター、グラビアコーター、キスロールコーター、ダイコーター、リバースロールコーター、トランスファーロールコーター、スプレーコーター等が挙げられる。
【００３０】
本発明において、塗工層の付着量としては、１．０〜２０．０ｇ／ｍ２が好ましく、さらに４．０〜１５．０ｇ／ｍ２がより好ましい。塗工層の付着量が１．０ｇ／ｍ２未満であると、不織布表面を十分被覆することができず、細孔径が大きくなり、ショートが発生するなど良好な電池特性が発現しなくなる場合がある。一方、塗工層の付着量が２０．０ｇ／ｍ２を超えると、セパレータの薄膜化が困難となったり、また、これを用いた電池の大電流充放電特性が悪化したりする場合がある。
【００３１】
上記の塗布方法により、均一な塗工層を作製するために、必要に応じて、消泡剤、ぬれ剤等を塗工液中に適宜添加することができる。
【００３２】
本発明において、塗工後に乾燥する方法は特に限定されず、公知の乾燥方法を用いることができるが、特に熱風を吹きつける方法、赤外線を照射する方法など、加熱により乾燥する方法は、生産性が良く好ましく用いられる。
【００３３】
本発明のリチウムイオン電池セパレータにおいて、セパレータの坪量は１０．０〜５０．０ｇ／ｍ２が好ましく、１５．０〜４０．０ｇ／ｍ２がより好ましい。また、セパレータの厚みは１０．０〜５０．０μｍが好ましく、１５．０〜４０．０μｍがより好ましい。セパレータの密度としては０．４〜１．２ｇ／ｃｍ３が好ましく、０．６〜１．０ｇ／ｃｍ３がより好ましい。
【００３４】
本発明において、塗工、乾燥後、塗工層表面の平坦化や厚みをコントロールする目的で、カレンダー処理によりリチウムイオン電池セパレータを平滑化しても良い。
【実施例】
【００３５】
以下、本発明の実施例を示す。
【００３６】
＜不織布の作製＞
繊度０．０６ｄｔｅｘ（平均繊維径２．４μｍ）、繊維長３ｍｍの配向結晶化ポリエチレンテレフタレート（ＰＥＴ）系短繊維４５質量部と繊度０．１ｄｔｅｘ（平均繊維径３．０μｍ）、繊維長３ｍｍの配向結晶化ＰＥＴ系短繊維１５質量部と繊度０．２ｄｔｅｘ（平均繊維径４．３μｍ）、繊維長３ｍｍの単一成分型バインダー用ＰＥＴ系短繊維（軟化点１２０℃、融点２３０℃）４０質量部とを一緒に混合し、パルパーにより水中で離解させ、アジテーターによる撹拌のもと、濃度１質量％の均一な抄造用スラリーを調製した。円網抄紙機を用い、この抄造用スラリーを湿式方式で抄き上げ、１２０℃のシリンダードライヤーによって、バインダー用ＰＥＴ系短繊維を接着させて不織布強度を発現させ、目付１５．２ｇ／ｍ２の不織布とした。さらに、この不織布を金属ロール−金属ロールからなる１ニップの熱カレンダーを使用して、ロール温度１８５℃、線圧７４０Ｎ／ｃｍ、搬送速度２０ｍ／分で加熱処理を実施し、厚み２７μｍの不織布を作製した。
【００３７】
実施例１
水１８０質量部、アルミナ水和物（ベーマイト、単粒子、平均粒子径０．９μｍ、比表面積５．５ｍ２／ｇ、アスペクト比２．５、ナバルテック社製、商品名：ＡＰＹＲＡＬ（登録商標）  ＡＯＨ６０）を１００質量部、水溶液性分散剤として、その１質量％水溶液の２５℃における粘度が２００ｍＰａ・ｓ、エーテル化度０．６５であるカルボキシメチルセルロースナトリウム塩（以下、「ＣＭＣ−Ｎａ」と記す）の２質量％水溶液２０質量部（固形分として０．４質量部）を、ノコギリ刃型翼を備えた分散機を用いて混合、撹拌し、次いで増粘剤として、その１質量％水溶液の２５℃における粘度７０００ｍＰａ・ｓ、エーテル化度０．７のＣＭＣ−Ｎａの１質量％水溶液を８０質量部（固形分として０．８質量部）混合、撹拌し、次に固形分含量４８質量％のスチレン−ブタジエンラテックスの１８．７５質量部（固形分として９部）を混合、撹拌し、さらに、イオン交換水を加えて濃度を調整し、固形分濃度２５質量％の塗工液を作製した。上記熱カレンダー処理後の不織布に、グラビアコーターにて、乾燥固形分１０ｇ／ｍ２となるように、不織布片面にこの塗工液を均一に塗工、乾燥して、厚み３０μｍのリチウムイオン電池セパレータを得た。
【００３８】
実施例２〜１１
水溶液性分散剤としてのＣＭＣ−Ｎａの種類及び添加量、増粘剤としてのＣＭＣ−Ｎａの種類及び添加量を表１のように変更した以外には、実施例１と同様にしてリチウムイオン電池セパレータを得た。なお、乾燥固形分は１０ｇ／ｍ２から±１ｇ／ｍ２の差、厚みは３０μｍから±２μｍの差を許容したが、この程度の差が充放電特性の低下に大きな影響を及ぼすことがないことは確認されている。
【００３９】
【表１】
0005750033.tif 000002
【００４０】
（比較例１〜８）
水溶液性分散剤及び増粘剤の種類及び添加量を表１のように変更した以外には、実施例１と同様にしてリチウムイオン電池セパレータを得た。なお、乾燥固形分は１０ｇ／ｍ２から±１ｇ／ｍ２の偏差、厚みは３０μｍから±２μｍの偏差を許容したが、経験上、この程度の偏差が充放電特性の低下に大きな影響を及ぼすことはない。
【００４１】
＜評価＞
実施例及び比較例で得られた塗工液及びリチウムイオン電池セパレータについて、下記の評価を行い、結果を表１及び表２に示した。
【００４２】
［塗工液調製時の問題］
塗工液調製時に発生した問題を表１に示した。
【００４３】
［塗工液の安定性］
作製した塗工液について、それぞれ静置した状態で２８日間放置し、その時のアルミナ水和物の沈降状態を目視で確認し、次の度合いで評価した。
◎：全く沈降は見られない。
○：底に若干のアルミナ水和物の沈降は見られるが、撹拌により元の状態に戻る。
△：底に若干のアルミナ水和物の沈降が見られ、撹拌しても若干のアルミナ水和物の凝集物が見られる。
×：大量のアルミナ水和物の沈降が見られ、撹拌しても大量のアルミナ水和物の凝集物が見られる。
【００４４】
［塗工性］
各実施例及び各比較例の塗工液を、黒色画用紙の上に敷いた上記不織布に、乾燥後に１０ｇ／ｍ２の塗工量を与える手動ロッドコーターで塗工した。画用紙上から不織布を取り除いた際に、画用紙上に付着した塗工液の痕跡を観察し、次の度合いで評価した。
○：画用紙上に塗工液の痕跡がない。
△：１個／ｃｍ２以下の頻度で裏抜けした塗工液の痕跡がある。
×：１個／ｃｍ２を超える頻度で裏抜けした塗工液の痕跡がある。
【００４５】
［電池の繰り返し充放電特性］
作製したセパレータを用い、正極活物質がマンガン酸リチウム、負極活物質が人造黒鉛、正負極面積が１５ｃｍ２、電解液がリチウムヘキサフルオロフォスフェートのエチレンカーボネートとジエチルカーボネートの７／３（容量比）混合溶媒溶液（１ｍｏｌ／Ｌ）である設計容量が３０ｍＡｈのラミネート型リチウムイオン電池を作製し、３０ｍＡ定電流充電→４．２Ｖ定電圧充電→充電電流３ｍＡになったら３０ｍＡで定電流放電→２．８Ｖになったら次のサイクル、のシーケンスにて１００サイクルの充放電を行い、［１−（１００サイクル目の放電容量／４サイクル目の放電容量）］×１００（％）として容量低下率を求めた。
【００４６】
【表２】
0005750033.tif 000003
【００４７】
各実施例で調製した、アルミナ水和物と、バインダーポリマーの水性分散液と、水溶液性分散剤と、増粘剤を含有してなり、水溶液性分散剤が、その１質量％水溶液の２５℃における粘度が１００ｍＰａ・ｓｅｃ以上５００ｍＰａ・ｓｅｃ以下であるＣＭＣ塩であり、増粘剤が、その１質量％水溶液の２５℃における粘度が３０００ｍＰａ・ｓｅｃ以上１００００ｍＰａ・ｓｅｃ以下であるＣＭＣ塩である塗工液は、塗工液調製時に凝集は発生せず、塗工液の安定性が高く、塗工性が良好であり、かつ、これを用いて作製したリチウムイオン電池の繰り返し充放電特性が良好であった。
【００４８】
一方、増粘剤としてのＣＭＣ塩を用いなかった比較例１では、調製した塗工液の安定性が不良であり、また塗工性も悪かった。水溶液性分散剤としてのＣＭＣ塩を用いなかった比較例２では、増粘剤としてのＣＭＣ塩を添加した時点で液が凝集してしまい、塗工液を調製することができなかった。水溶液性分散剤としてＣＭＣ塩以外の化合物を用いた比較例３では、作製したリチウムイオン電池の繰り返し充放電特性が悪かった。増粘剤としてＣＭＣ塩以外の化合物を用いた比較例４でも、作製したリチウムイオン電池の繰り返し充放電特性が悪かった。水溶液性分散剤としてのＣＭＣ塩の水溶液粘度が低すぎる比較例５では、増粘剤としてのＣＭＣ塩を添加した時点で液が凝集してしまい、塗工液を調製することができなかった。水溶液性分散剤としてのＣＭＣ塩の水溶液粘度が高すぎる比較例６では、水溶液性分散剤としてのＣＭＣ塩を添加した時点で液が凝集してしまい、塗工液を調製することができなかった。増粘剤としてのＣＭＣ塩の水溶液粘度が低すぎる比較例７では、調製した塗工液の安定性が不良であり、また塗工性も悪かった。増粘剤としてのＣＭＣ塩の水溶液粘度が高すぎる比較例８では、増粘剤としてのＣＭＣ塩を添加した時点で液が凝集してしまい、塗工液を調製することができなかった。
【産業上の利用可能性】
【００４９】
本発明のリチウムイオン電池セパレータは、リチウムイオン二次電池用途以外にも、リチウムポリマー電池、リチウムイオンキャパシター等にも利用できる。